"幅が0.1mm~100mm、長さが0.5mm~500mm、厚みが0.2mm~5mmであり、600nm~1600nmの波長の光を透過し、Aiオキシジフタル酸無水物とジアミノジフェニルスルホン、あるいはiiオキシジフタル酸無水物、3,3-ビスフェノールA二無水物、4,4-ビスフェノールA二無水物およびこれらの二無水物の組み合わせから構成される群から選択された二無水物と、m-フェニレンジアミン、p-フェニレンジアミン、ジアミノジフェニルスルホン、オキシジアニリンおよびこれらのジアミンの組み合わせから構成される群から選択されたジアミンと、を含む二無水物/ジアミン対と、Bクロロ置換フタル酸無水物と、m-フェニレンジアミン、p-フェニレンジアミン、ジアミノジフェニルスルホン、オキシジアニリンおよびこれらの組み合わせの群から選択されたジアミンと、ジヒドロキシフェノール塩と、あるいはCAとBの群から選択された組み合わせと、から誘導された構造単位を含むポリイミドを含有するポリマーを含むレンズであって、前記レンズは透明であり、肉厚が少なくとも0.2mm~5.0mmの範囲で寸法的に安定であり、a温度60°C/相対湿度60×120時間での事前調整、bその後、最高温度260°C×30秒間以内の鉛フリーはんだ試験後も透明性および寸法安定性を維持するレンズを備えたことを特徴とする物品。前記ポリイミドは、オキシジフタル酸無水物とジアミノジフェニルスルホンとから誘導された構造単位を含むことを特徴とする請求項1に記載の物品。前記ポリイミドは、3,3-ビスフェノールA二無水物とジアミノジフェニルスルホンとから誘導された構造単位を含むことを特徴とする請求項1に記載の物品。前記ポリイミドは、オキシジフタル酸無水物と4,4’-オキシジアニリンとから誘導された構造単位を含むことを特徴とする請求項1に記載の物品。前記ポリイミドは第1ポリイミドポリマーであり、前記レンズは第2ポリイミドポリマーをさらに含み、これによってポリマー混合物を形成し、前記ポリマー混合物は、非薄層のポリマー混和性ポリマー混合物であることを特徴とする請求項1に記載の物品。前記第1ポリイミドポリマーは、オキシジフタル酸無水物とジアミノジフェニルスルホンとから誘導された構造単位を含み、前記第2ポリイミドポリマーは、i3,3-ビスフェノール二無水物およびジアミノジフェニルスルホンと、ii4,4-ビスフェノールA二無水物とm-フェニレンジアミンと、iii4,4-ビスフェノールA二無水物とp-フェニレンジアミンと、iv4,4-ビスフェノール二無水物とジアミノジフェニルスルホンと、vこれらの二無水物/ジアミン対の組み合わせと、から構成される群から選択された二無水物/ジアミン対から誘導された構造単位を含むことを特徴とする請求項5に記載の物品。前記第1ポリイミドポリマーは、3,3-ビスフェノール二無水物とジアミノジフェニルスルホンとから誘導された構造単位を含み、前記第2ポリイミドポリマーは、i4,4-ビスフェノールA二無水物とm-フェニレンジアミントと、ii4,4-ビスフェノールA二無水物とp-フェニレンジアミンと、iii4,4-ビスフェノール二無水物とジアミノジフェニルスルホンと、ivこれらの二無水物/ジアミン対の組み合わせと、から構成される群から選択された二無水物/ジアミン対から誘導された構造単位を含むことを特徴とする請求項5に記載の物品。前記第1ポリイミドの量は50~99質量であり、前記第2ポリイミドの量は1~50質量であり、前記熱可塑性組成物は、充填剤、補強材、添加剤およびこれらの組み合わせから構成される群から選択された、0~70質量の成分をさらに含み、前記第1ポリイミド、前記第2ポリイミドおよび前記成分の合計質量は100であることを特徴とする請求項5に記載の物品。前記組成物はさらに、ポリイミド以外のポリマーを少なくとも1つ含むことを特徴とする請求項1乃至請求項8のいずれかに記載の物品。前記少なくとも1つのポリマーは、ポリエステル、ポリエステルカーボネート、ポリスルホン、ポリエーテルスルホン、ポリベンズイミダゾール、ポリケトンおよびこれらのポリマーの組み合わせから構成される群から選択されることを特徴とする請求項9に記載の物品。前記レンズの透明度は、厚みが2mmで60以上であることを特徴とする請求項1乃至請求項10のいずれかに記載の物品。前記レンズは、波長が1310nmの光を透過することを特徴とする請求項1乃至請求項11のいずれかに記載の物品。前記レンズは、波長が1550nmの光を透過することを特徴とする請求項1乃至請求項12のいずれかに記載の物品。前記レンズは、波長が850nmの光を透過することを特徴とする請求項1乃至請求項13のいずれかに記載の物品。前記ポリマーの熱膨張率は、加熱速度5°C/分とした熱機械分析で測定して、温度範囲30°C~200°Cにおいて100ppm/°C以下であることを特徴とする請求項1乃至請求項14のいずれかに記載の物品。前記ポリマーブレンドの連続使用温度は150°C以上であることを特徴とする請求項5乃至請求項8のいずれかに記載の物品。肉厚が0.2mm~5mmの範囲で、a温度85°C/相対湿度85×120時間での事前調整、およびb温度260°C×30秒間の鉛フリーはんだ試験後も透明であり、寸法的に安定していることを特徴とする請求項1乃至請求項16のいずれかに記載のレンズ。前記物品は、光トランシーバの部品であることを特徴とする請求項1乃至請求項15のいずれかに記載の物品。前記レンズは、前記組成物の合計質量に対して、20質量未満のポリケトンをさらに含むことを特徴とする請求項1乃至請求項16のいずれかに記載の物品。幅が0.1mm~100mm、長さが0.5mm~500mm、厚みが0.2mm~5mmであり、850nm~1550nmの波長の光を透過し、Aiオキシジフタル酸無水物とジアミノジフェニルスルホン、あるいはiiオキシジフタル酸無水物、3,3-ビスフェノールA二無水物、4,4-ビスフェノールA二無水物およびこれらの二無水物の組み合わせから構成される群から選択された二無水物と、m-フェニレンジアミン、p-フェニレンジアミン、ジアミノジフェニルスルホン、オキシジアニリンおよびこれらのジアミンの組み合わせから構成される群から選択されたジアミンと、を含む二無水物/ジアミン対と、Bクロロ置換フタル酸無水物と、m-フェニレンジアミン、p-フェニレンジアミン、ジアミノジフェニルスルホン、オキシジアニリンおよびこれらの組み合わせから構成される群から選択されたジアミンと、ジヒドロキシフェノール塩と、あるいはCAとBの群から選択された組み合わせと、から誘導された構造単位を含むポリイミドを含有するポリマーを含む凹レンズであって、前記レンズは透明であり、肉厚が0.2mm~5mmの範囲で寸法的に安定であり、a温度60°C/相対湿度60×120時間での事前調整、bその後、最高温度260°C×30秒間以内の鉛フリーはんだ試験後も透明性および寸法安定性を維持する凹レンズを備えることを特徴とする物品。前記物品は光トランシーバの部品であることを特徴とする請求項19に記載の物品。本明細書では、レンズを含む物品が開示される。該レンズの幅は0.1mm~100mm、長さは0.5mm~500mm、厚みは0.2mm~5mmであり、波長が600nm~1600nmの光を透過する。この範囲内で、該レンズは、波長が1310nmの光を特定的に透過することができる。また、この範囲内で、波長が1550nmの光を特定的に透過することができる。また、この範囲内で、波長が850nmの光を特定的に透過することができる。作用例を除き、あるいは別途明示がある場合を除き、明細書および請求項で用いられている成分量や反応条件等を表す数字や表現は、すべての場合について約という用語で修飾されるものと理解されたい。本特許出願においては種々の数値範囲が示される。これらの範囲は連続的であるため、最小値と最大値間のすべての数値を含む。別途明示がある場合を除き、本出願のこうした種々の数値範囲は近似である。本明細書での第1の、第2のなど、および一次の、二次のなどは、いかなる順序や量または重要度を示すものではなく、ある要素と他の要素とを区別するために使用されるものである。単数表現は量の制限を示すものではなく、参照されたアイテムが少なくとも1つ存在することを示すものである。選択的なあるいは選択的には、その後に記載される事象あるいは状況が生じても生じなくてもよく、該事象が生じる場合と生じない場合が含まれることを意味する。同じ成分あるいは特性に係る範囲はすべて終点を含むものであり、それらは互いに独立に組み合わせ可能である。明細書全体に亘る一実施形態、別の実施形態、ある実施形態、一部の実施形態などは、該実施形態に関連して記載された特定の要素例えば、特徴、構造、特性およびまたは特質が記載の少なくとも1つの実施形態に含まれることを意味し、他の実施形態には含まれていてもいなくてもよい。また、該記載された要素類は、種々の実施形態において任意の好適な方法で組み合わせられてもよいことは理解されるべきである。化合物は標準命名法を用いて記載される。例えば、表記のいかなる基によっても置換されていない位置は、表示された結合または水素原子によって満たされているように理解される。文字または記号間以外のダッシュ-は、置換基の結合点を示す。例えば、-CHOは、カルボニル基の炭素を経由して結合される。アルキルは、特定の数の炭素原子を有する分枝鎖および直鎖のC1-30不飽和脂肪族炭化水素基を含むものと意図される。アルキルの例としては、これに限定されないが、メチル、エチル、n-プロピル、i-プロピル、n-ブチル、s-ブチル、t-ブチル、n-ペンチル、s-ペンチル、n-およびs-ヘキシル、n-およびs-ヘプチルおよびn-およびs-オクチルが挙げられる。アリールは、これに限定されないが、フェニル、トロポン、インダニルまたはナフチルなどの、特定の数の炭素原子を含む芳香族部分を意味するように意図される。透明は、本発明による物品は、3.2mm厚みにおいて、600~1600nmの光の透過率が少なくとも30であることを意味する。ここで、厚みは、レンズなどの物品の厚みを指す。寸法的に安定とは、J-STD-020-C2004に定義されるように、本発明による物品の外観にはいかなる亀裂も発生しないことを意味する。前記レンズは透明であり、肉厚が0.2mm~5mmの範囲で寸法的に安定であり、a温度60°C/相対湿度60×120時間での事前調整、bその後、最高温度260°C×30秒間以内の鉛フリーはんだ試験後も透明性および寸法安定性を維持する。該レンズは、下記のポリイミドを含有するポリマーを含む。該レンズは、下記のポリイミドまたはポリイミドの組み合わせから構成され得る。該レンズは、a温度85°C/相対湿度85×120時間での事前調整、およびb温度260°C×30秒間の鉛フリーはんだ試験後も透明であり、肉厚0.2mm~5mmの範囲で寸法的に安定である。該レンズの透明度は、厚みが2mmで40以上であり得る。該ポリイミドは、Aiオキシジフタル酸無水物とジアミノジフェニルスルホン、あるいはiiオキシジフタル酸無水物、3,3-ビスフェノールA二無水物、4,4-ビスフェノールA二無水物およびこれらの二無水物の組み合わせから構成される群から選択された二無水物と、m-フェニレンジアミン、p-フェニレンジアミン、ジアミノジフェニルスルホン、オキシジアニリンおよびこれらのジアミンの組み合わせから構成される群から選択されたジアミンと、を含む二無水物/ジアミン対と、Bクロロ置換フタル酸無水物と、m-フェニレンジアミン、p-フェニレンジアミン、ジアミノジフェニルスルホン、オキシジアニリンおよびこれらの組み合わせの群から選択されたジアミンと、ジヒドロキシフェノール塩と、あるいはCAとBの組み合わせと、から誘導された構造単位を含む。該ポリイミドは、Aiオキシジフタル酸無水物とジアミノジフェニルスルホン、あるいはiiオキシジフタル酸無水物、3,3-ビスフェノールA二無水物、4,4-ビスフェノールA二無水物およびこれらの二無水物の組み合わせから構成される群から選択された二無水物と、m-フェニレンジアミン、p-フェニレンジアミン、ジアミノジフェニルスルホン、オキシジアニリンおよびこれらのジアミンの組み合わせから構成される群から選択されたジアミンと、を含む二無水物/ジアミン対と、Bクロロ置換フタル酸無水物と、m-フェニレンジアミン、p-フェニレンジアミン、ジアミノジフェニルスルホン、オキシジアニリンおよびこれらの組み合わせの群から選択されたジアミンと、ジヒドロキシフェノール塩と、あるいはCAとBの組み合わせと、から誘導された構造単位から構成され得る。オキシジフタル酸無水物およびジアミノフェニルスルホンから誘導された構造単位は下式の構造を有する。式中、Ar1およびAr2はフェニル基である。オキシジフタル酸無水物、3,3-ビスフェノールA二無水物および4,4-ビスフェノールA二無水物から構成される群から選択された二無水物と、m-フェニレンジアミン、p-フェニレンジアミン、ジアミノジフェニルスルホンおよびオキシジアニリンから構成される群から選択されたジアミンと、から誘導された構造単位は、下式の構造を有する。式中、R1はオキシ基であり得、下記の構造の内の1つを有し得る。R2は下記の構造の内の1つを有し得る。クロロ置換フタル酸無水物と、m-フェニレンジアミン、p-フェニレンジアミン、ジアミノジフェニルスルホン、オキシジアニリンおよびこれらの組み合わせの群から選択されたジアミンと、ジヒドロキシフェノール塩と、から誘導された構造単位は下式の構造を有する。式中、R2は上記に定義したものであり、R4はジヒドロキシフェノールから誘導される。好適なジヒドロキシフェノールには、下式の構造を有するものが含まれる。式中、A2は、下式のものなどの二価芳香族炭化水素ラジカルである。式中、Qは、これに限定されないが、-O-、-S-、-CO-、-SO2-、-SO-、-CyH2y-yは1~5の整数および、パーフルオロアルキレン基を含むこれらのハロゲン化誘導体などの二価部分である。該レンズは、非薄層混合物を形成する2つのポリイミドポリマーを含み得る。非薄層は、剥離皮膚効果またはタマネギの皮効果を示す、目視で観察できる表面層の分離を呈さない組成物あるいは該組成物由来の物品の特性を指す。本明細書では、非薄層物品も、本質的に剥離しないものとして参照され得る。前記組成物から作られたレンズが透明であり、肉厚が少なくとも0.2mm~5.0mmの範囲で寸法的に安定であり、a温度60°C/相対湿度60×120時間での事前調整、bその後、最高温度260°C×30秒間以内の鉛フリーはんだ試験後も透明性および寸法安定性を維持する限り、第1ポリイミドの量は50~99質量にでき、第2ポリイミドの量は1~50質量にでき、該熱可塑性組成物は、充填剤、補強材、添加剤およびこれらの組み合わせから構成される群から選択された、0~70質量の成分をさらに含むことができ、前記第1ポリイミド、前記第2ポリイミドおよび前記成分の合計質量は100である。該レンズが2つのポリイミドを含む場合、第1ポリイミドポリマーは、オキシジフタル酸無水物とジアミノジフェニルから誘導された構造単位を含むことができ、第2ポリイミドポリマーは、i3,3-ビスフェノール二無水物とジアミノジフェニルスルホンと、ii4,4-ビスフェノールA二無水物とメタフェニレンジアミンと、iii4,4-ビスフェノールA二無水物とp-フェニレンジアミンと、iv4,4-ビスフェノール二無水物とジアミノジフェニルスルホンと、v前記ii~ivの二無水物/ジアミン対の組み合わせと、から構成される群から選択された二無水物/ジアミン対から誘導された構造単位を含むことができる。あるいは、該レンズは、第1ポリイミドポリマーが3,3-ビスフェノール二無水物とジアミノジフェニルスルホンとから誘導された構造単位を含むことができ、第2ポリイミドポリマーが、i4,4-ビスフェノールA二無水物とm-フェニレンジアミンと、ii4,4-ビスフェノールA二無水物とp-フェニレンジアミンと、iii4,4-ビスフェノール二無水物とジアミノジフェニルスルホンと、iv前記i~iiiの二無水物/ジアミン対の組み合わせと、から構成される群から選択された二無水物/ジアミン対から誘導された構造単位を含むことができる2つのポリイミドを含む。該レンズがポリイミド以外のポリマーをさらに含むことも考慮される。ポリマーの混合物で作られたレンズが透明であり、肉厚が少なくとも0.2mm~5.0mmの範囲で寸法的に安定であり、a温度60°C/相対湿度60×120時間での事前調整、bその後、最高温度260°C×30秒間以内の鉛フリーはんだ試験後も透明性および寸法安定性を維持する限り、該非ポリイミドポリマーは、ポリエステル、ポリエステルカーボネート、ポリスルホン、ポリエーテルスルホン、ポリベンズイミダゾール、ポリケトンおよびこれらのポリマーの組み合わせから構成される群から選択できる。一実施形態では、該組成物はポリケトンを含み、その量は、組成物の合計質量に対して20質量未満である。該ポリマーまたはポリマー混合物の熱膨張率は、加熱速度5°C/分とした熱機械分析で測定ASTME831-06に準拠して、温度範囲30°C~200°Cにおいて100ppm/°C以下であり得る。該ポリマーまたはポリマー混合物の連続使用温度は、150°C以上であり得る。本明細書ではさらに、幅が0.1mm~10mm、長さが0.1mm~50mm、厚みが0.2mm~5mmであり、波長が850nm~1550nmの光を透過する、ポリマーを含む凹レンズであって、前記ポリマーは、Aiオキシジフタル酸無水物とジアミノジフェニルスルホン、あるいはiiオキシジフタル酸無水物、3,3-ビスフェノールA二無水物、4,4-ビスフェノールA二無水物およびこれらの二無水物の組み合わせから構成される群から選択された二無水物と、m-フェニレンジアミン、p-フェニレンジアミン、ジアミノジフェニルスルホン、オキシジアニリンおよびこれらのジアミンの組み合わせから構成される群から選択されたジアミンと、を含む二無水物/ジアミン対と、Bクロロ置換フタル酸無水物と、m-フェニレンジアミン、p-フェニレンジアミン、ジアミノジフェニルスルホン、オキシジアニリン、ジヒドロキシフェノール塩およびこれらの組み合わせから構成される群から選択されたジアミンと、あるいはCAとBの組み合わせと、から誘導された構造単位を含むポリイミドを含有し、前記レンズは透明であり、肉厚が少なくとも0.2mm~5.0mmの範囲で寸法的に安定であり、a温度60°C/相対湿度60×120時間での事前調整、bその後、最高温度260°C×30秒間以内の鉛フリーはんだ試験後も透明性および寸法安定性を維持する凹レンズを備えた物品も開示される。以下の実施例は、当業者に対して追加のガイダンスを与えるためのものである。これらの実施例は単に代表的なものであって、いかなる方法によっても本発明を制限するものではなく、本発明は添付の特許請求の範囲で定義される。実施例実施例1~30実施例1~30の目的は、以下の電子素子技術連合評議会JEDEC標準試験プロトコルに準拠し、異なるポリイミド材料の表面実装能力を決定することであった。実施例1~30で使用した材料を表1に示す。レンズ準備方法それぞれの組成物を射出成形してレンズ形状のサンプルを作成した。レンズを0.1mm~3.2mmの異なる厚みに成形した。試験プロトコルIPC/JEDECJ-STD-202C非気密ソリッドステート表面実装デバイス用湿気/還流感度等級に準拠し、鉛フリーはんだ試験温度プロファイルに基づいてレンズを試験した。温度60°C/相対湿度60の湿度チャンバ内で、厚みが0.1mm~3.2mmのレンズ形状の成形サンプルを、表に示す特定の時間事前調整した。その後、IPC/JEDECJ-STD-202C温度プロファイルに準拠して、鉛フリーはんだ表面実装技術SMTプロセスをシミュレートしたオーブンチャンバ上にこれらのサンプルを搭載した。分光光度計を用いて、異なる波長の光透過率を測定した。850nm、1310nmおよび1550nmそれぞれで、透過率を測定した。該レンズが透明であり、肉厚が少なくとも0.1mm~5.0mmの範囲で寸法的に安定であり、a温度60°C/相対湿度60×120時間での事前調整、bその後、最高温度260°C×30秒間以内の鉛フリーはんだ試験後も透明性および寸法安定性を維持する場合、サンプルをJEDEC標準プロトコル合格とした。表1のポリイミド2を用いて実施例1~12のレンズを製造した。該レンズの寸法安定性を上記の方法で試験した。この結果を表2および3に示す。実施例1~12の考察これらのレンズはJEDECプロトコルに合格する、すなわち、これらのレンズは透明であり、肉厚が少なくとも0.2mm~5mmの範囲で寸法的に安定であり、a温度60°C/相対湿度60×120時間での事前調整、bその後、最高温度260°C×30秒間以内の鉛フリーはんだ試験後も透明性および寸法安定性を維持することがこの結果から示された。実施例13~18表1のポリイミド3を用いて実施例13~18のレンズを製造した。該レンズの寸法安定性を上記の方法で試験した。この結果を表4に示す。実施例13~18の考察これらのレンズはJEDECプロトコルに合格する、すなわち、これらのレンズは透明であり、肉厚が少なくとも0.2mm~5mmの範囲で寸法的に安定であり、a温度60°C/相対湿度60×120時間での事前調整、bその後、最高温度260°C×30秒間以内の鉛フリーはんだ試験後も透明性および寸法安定性を維持することがこの結果から示された。実施例19~24表5に示す組成物により、実施例19~24のレンズを製造した。該レンズの寸法安定性を上記の方法で試験した。この結果も表5に示す。実施例の19~24の考察これらのレンズはJEDECプロトコルに合格する、すなわち、これらのレンズは透明であり、肉厚が少なくとも0.2mm~5mmの範囲で寸法的に安定であり、a温度60°C/相対湿度60×120時間での事前調整、bその後、最高温度260°C×30秒間以内の鉛フリーはんだ試験後も透明性および寸法安定性を維持することがこの結果から示された。実施例25~33PEEKおよびポリイミド2の混合物を用いて、実施例25~33のレンズを製造した。PEEKの量は、該組成物の合計質量に対して、30質量であり、ポリイミド2の量は70質量であった。該レンズの寸法安定性を上記の方法で試験した。この結果を表6および表7に示す。実施例25~33の考察ポリイミド2とPEEKの混合物を含むレンズは、JEDECプロトコルに合格しないことがこの結果から示された。該レンズは初期に透明ではなく、肉厚が少なくとも0.2mm~5.0mmの範囲で寸法的に安定していなかった。a温度60°C/相対湿度60×120時間での事前調整、bその後、最高温度260°C×30秒間以内の鉛フリーはんだ試験後において、透過率が低下した。レンズが透明でないために光がそれを透過できず、光学的コネクタ用途としては使用できなかった。実施例34~37表1のポリイミド1を用いて実施例34~27のレンズを製造した。該レンズの寸法安定性を上記の方法で試験した。この結果を表8に示す。実施例34~37の考察不思議なことに、ポリイミド1を含む組成物は、有用な特性を有する組成物とはならなかった。より具体的には、ポリイミド1で製造されたレンズは、透明で肉厚が少なくとも0.2mm~5mmの範囲で寸法的に安定であることと、a温度60°C/相対湿度60×120時間での事前調整、bその後、最高温度260°C×30秒間以内の鉛フリーはんだ試験後も透明性および寸法安定性を維持すること、の両方は満たさなかった。実施例38~41ポリイミド1とPPSUのポリマー混合物およびポリイミド2とレキサンSLXのポリマー混合物を用いて、実施例38~41のレンズを製造した。ポリイミドの量は、組成物の合計質量に対して、60質量であり、PPSUの量は40質量であった。ポリイミド2の量は、組成物の合計質量に対して、80質量であり、レキサンSLXの量は20質量であった。該レンズの寸法安定性を上記の方法で試験した。この結果を表9に示す。実施例13~18ポリイミド2とPEEKの混合物を含むレンズはJEDECプロトコルに合格しないことがこの結果から示された。これらの実施例のレンズは透明だったが、肉厚が少なくとも0.2mm~5.0mmの範囲で寸法的に安定でなく、a温度60°C/相対湿度60×120時間での事前調整、bその後、最高温度260°C×30秒間以内の鉛フリーはんだ試験後において、透明性および寸法安定性を維持しなかった。実施例42~44PEEKとポリイミド2の混合物を用いて、実施例42~44のレンズを製造した。PEEKの量は、組成物の合計質量に対して、20質量であり、ポリイミド2の量は80質量であった。該レンズの寸法安定性を上記の方法で試験した。この結果も表10に示す。実施例42~44の考察実施例42~44の組成物で製造したレンズはJEDECプロトコルに合格しないことがこの結果から示された。この組成物は、a温度60°C/相対湿度60×120時間での事前調整、bその後、最高温度260°C×30秒間以内の鉛フリーはんだ試験後において、透明ではなく、また、寸法的に安定していなかった。実施例42~44からは、ある量のポリケトンが存在すれば、レンズがJEDECプロトコルに合格し得ることも示唆された。従って、一部の実施形態では、レンズは、20質量未満のポリケトンをさらに含むことができる。いくつかの実施形態を参照して本発明を説明したが、本発明の範囲から逸脱することなく、種々の変更が可能でありその要素を均等物で置換できることは当業者には理解されるであろう。また、本発明の本質的な範囲から逸脱することなく、多くの変更を行って特定の状況や材料を本発明が教示するものに適応させ得る。従って、本発明は、その実施のために考慮された最良の実施形態として開示された特定の実施形態に限定されることなく、特許請求の範囲に含まれるすべての実施形態を包含するものと意図される。"